(57)【要約】 【課題】  結晶欠陥が小さくかつ表面粗さの特性が良好なチャンネル膜を有する半導体装置の製造方法を提供する。【解決手段】  チャンネル膜を有する半導体装置の製造方法は、チャンネルシリコン膜を形成するために、まず単結晶シリコン基板１００上に、上部表面から延長して突出した部位を含む第１単結晶シリコン膜１１０を形成する。第１単結晶シリコン膜１１０の上部表面に犠牲膜１１２を形成する。第１単結晶シリコン膜１１０の前記突出した部位及び犠牲膜１１２の一部が除去されるように第１単結晶シリコン膜１１０及び犠牲膜１１２を１次研磨して第２単結晶シリコン膜及び犠牲膜パターンを形成する。前記犠牲膜パターンを除去し、前記第２単結晶シリコン膜を研磨してチャンネルシリコン膜を形成する。前記工程によると、単結晶シリコン膜の研磨厚さを減少させることができ、チャンネルシリコン膜は表面粗さの特性が良好であり、厚さが平坦となる。【選択図】    図４
2008166802.tif 000002
【特許請求の範囲】
【請求項１】
単結晶シリコン基板上に、上部表面から延長して突出した部位を含む単結晶シリコン膜を形成する段階と、
前記単結晶シリコン膜の上部表面に犠牲膜を形成する段階と、
前記突出した部位の多結晶シリコン膜及び犠牲膜の一部が除去されるように前記単結晶シリコン膜及び犠牲膜を１次研磨して前記突出した部位の一部が残留する単結晶シリコン膜及び犠牲膜パターンを形成する段階と、
前記犠牲膜パターンを除去する段階と、
前記単結晶シリコン膜を研磨して前記突出した部位に残留する一部分を除去し、平坦なチャンネルシリコン膜を形成する段階と、を含むことを特徴とするチャンネル膜を有する半導体装置の製造方法。
【請求項２】
前記単結晶シリコン膜を形成する前に、
単結晶シリコン基板の表面を部分的に露出させる開口部を有する絶縁膜パターンを形成する段階と、
前記開口部の内部に単結晶シリコンパターンを形成する段階と、を更に含むことを特徴とする請求項１に記載の半導体装置の製造方法。
【請求項３】
前記単結晶シリコンパターンは、前記開口部の底面に露出された基板をシードに用いる選択的エピタキシャル成長工程を通じて形成されることを特徴とする請求項２に記載のチャンネル膜を有する半導体装置の製造方法。
【請求項４】
前記単結晶シリコン膜を形成する段階は、
前記絶縁膜パターン及び単結晶シリコンパターン上に非晶質シリコン膜を形成する段階と、
前記単結晶シリコンパターンをシードに用いて非晶質シリコン膜を結晶化して単結晶シリコンに相変化させる段階と、を含むことを特徴とする請求項２に記載のチャンネル膜を有する半導体装置の製造方法。
【請求項５】
前記非晶質シリコン膜は、５００〜５０００Åの厚さに蒸着することを特徴とする請求項４に記載のチャンネル膜を有する半導体装置の製造方法。
【請求項６】
前記相変化させる段階は、レーザビームを前記非晶質シリコン膜に照射することによって行われることを特徴とする請求項４に記載のチャンネル膜を有する半導体装置の製造方法。
【請求項７】
前記犠牲膜は、１０〜１０００Åの厚さに形成されることを特徴とする請求項１に記載のチャンネル膜を有する半導体装置の製造方法。
【請求項８】
前記犠牲膜は、シリコン酸化物またはシリコン窒化物を蒸着して形成することを特徴とする請求項１に記載のチャンネル膜を有する半導体装置の製造方法。
【請求項９】
前記１次研磨は、前記犠牲膜に比べて前記単結晶シリコン膜の研磨率の高いスラリーを用いて行われることを特徴とする請求項１に記載のチャンネル膜を有する半導体装置の製造方法。
【請求項１０】
前記犠牲膜としてシリコン酸化物を形成する場合、前記１次研磨はシリカ研磨剤０．５〜２０重量％、アミン化合物０．００１〜１．０重量％、界面活性剤０．００１〜１．０重量％、及び余分の水を含み、ｐＨが８〜１２のスラリー組成物を用いることを特徴とする請求項９に記載のチャンネル膜を有する半導体装置の製造方法。
【請求項１１】
前記第２単結晶シリコン膜の突出部位が前記単結晶シリコン膜の最初突出の高さの５〜５０％が残るように前記第１研磨工程を行うことを特徴とする請求項１に記載のチャンネル膜を有する半導体装置の製造方法。
【請求項１２】
前記チャンネルシリコン膜の上部表面粗さの二乗平均平方根が０．５〜５Åになるまで前記第２研磨工程を行うことを特徴とする請求項１に記載のチャンネル膜を有する半導体装置の製造方法。
【請求項１３】
前記犠牲膜パターンを除去する工程は、湿式エッチング工程を通じて行われることを特徴とする請求項１に記載のチャンネル膜を有する半導体装置の製造方法。
【請求項１４】
単結晶シリコン基板上に前記基板表面を部分的に露出させる開口部を有する絶縁膜パターンを形成する段階と、
前記開口部の内部を満たすように単結晶シリコンを成長させて前記開口部の内部に単結晶シリコンパターンを形成する段階と、
前記絶縁膜パターン及び単結晶パターン上に上部の表面から延長して突出した部位を含む単結晶シリコン膜を形成する段階と、
前記単結晶シリコン膜の上部表面に犠牲膜を形成する段階と、
前記突出した部位の単結晶シリコン膜及び犠牲膜の一部が除去されるように前記単結晶シリコン膜及び犠牲膜を１次研磨して前記突出した部位の一部が残留する単結晶シリコン膜及び犠牲膜パターンを形成する段階と、
前記犠牲膜を除去する段階と、
前記突出した部位の一部が残留する単結晶シリコン膜を研磨して平坦なチャンネルシリコン膜を形成する段階と、
前記チャンネルシリコン膜上に上部トランジスタを形成する段階と、を含むことを特徴とする半導体素子の製造方法。
【請求項１５】
前記層間絶縁膜を形成する前に、前記単結晶シリコン基板上に下部トランジスタを形成する段階を更に含むことを特徴とする請求項１４に記載の半導体素子の製造方法。
【請求項１６】
前記１次研磨は、前記犠牲膜に比べて前記第１単結晶シリコン膜の研磨率の高いスラリーを用いて行われることを特徴とする請求項１４に記載の半導体素子の製造方法。
【請求項１７】
前記単結晶シリコン膜の突出部位が前記第１単結晶シリコン膜の最初突出した高さの５〜５０％が残るように前記第１研磨工程を行うことを特徴とする請求項１４に記載の半導体素子の製造方法。
【請求項１８】
前記チャンネルシリコン膜の上部表面の粗さ二乗平均平方根が０．５〜５Åになるまで前記第２研磨工程を行うことを特徴とする請求項１４に記載の半導体素子の製造方法。
【請求項１９】
表面から突出した部位を有する単結晶半導体層を半導体基板上に形成する段階と、
前記突出した部位の一部が除去されるように第１研磨工程を前記単結晶半導体層に行って前記突出した部位の一部が残留する単結晶半導体層を形成する段階と、
第１研磨工程と異なる第２研磨工程を行って前記残留する突出した部位を除去して均一の厚さを有する平坦な単結晶半導体層を形成する段階と、を含むことを特徴とする半導体装置の製造方法。
【請求項２０】
第１研磨工程は、
前記単結晶半導体層上に犠牲膜を形成する段階と、
前記犠牲膜をエッチング阻止膜に用いて前記突出した部位を主に除去するように第１研磨工程を行って前記突出した部位に隣接する前記単結晶半導体層の表面に犠牲膜パターンを形成する段階と、
第２研磨工程を行う前に、前記犠牲膜パターンを除去する段階と、を含むことを特徴とする請求項１９に記載の半導体装置の製造方法。
【発明の詳細な説明】
【技術分野】
【０００１】
本発明は、チャンネル膜を有する半導体装置の製造方法に関する。
【背景技術】
【０００２】
半導体装置を高度に集積化するために、チップ上に形成されるパターンの大きさ及び前記形成されたパターン間の距離は次第に減少している。しかし、パターンの大きさを減少させる場合、抵抗が非常に増加するなどの問題が発生する。そのため、パターンの大きさを減少させることで集積度を増加させるには限界がある。したがって、最近は半導体装置を高度に集積化するために、基板上にＭＯＳトランジスタのような半導体単位素子が多層に積層されたスタック型半導体装置が開発されている。
【０００３】
特に、メモリ装置のうち、ＳＲＡＭ装置の場合、単位セルが６つのトランジスタで具現されるので、セル面積が非常に大きくなる。セルの面積が増加すると、単位基板当たり生産可能なチップの数が減少して半導体装置の製造原価が非常に高くなる。そのため、前記ＳＲＡＭ装置の場合、単位セルを具現する各トランジスタを垂直方向に積層させることでセルの面積を減少させている。
【０００４】
前記スタック型メモリ装置を具現するためには、単結晶シリコン基板上にチャンネルシリコンに提供するための単結晶シリコン膜を形成しなければならない。特に、前記基板上に具備される単結晶シリコン膜は、トランジスタのチャンネル膜に提供するのに足りるよう結晶欠陥が非常に小さなければならない。また、前記単結晶シリコン膜上に形成されるパターンが傾くなどの不良が発生しないよう、前記単結晶シリコン膜は平坦な上部面を有しなければならない。
【０００５】
前記単結晶シリコン膜を形成する方法についての一例は、特許文献１（ｉｓｓｕｅｄ  ｔｏ  Ｋｏｂａｙａｓｈｉ）に開示されている。特許文献１によると、単結晶シリコン基板上に非晶質シリコン膜を形成し、前記非晶質シリコン膜を単結晶シリコン膜に転換するために約６００〜６２０℃の温度で熱処理する。特に、前記非晶質シリコン膜を形成する過程で窒素ガスを部分的に用いる。
【０００６】
しかし、前記のように非晶質シリコン膜を熱処理して単結晶シリコン膜に形成する場合、上部面に突出した部位が生成され、表面粗さの特性が良好ではない。そのため、上部面が平坦な単結晶シリコン膜を形成する方法が継続して提案されつつある。一例として、特許文献２によると、単結晶シリコン膜を形成した後、上部表面を酸化させて酸化膜を形成し、前記生成された酸化膜を除去することで単結晶シリコン膜の表面平坦度を高めている。しかし、前記方法を行っても単結晶シリコン膜の表面に突出した部位を十分除去しにくい。
【０００７】
【特許文献１】米国特許許第５４９４８２３号明細書
【特許文献２】特開平１０−１０６９５１号公報
【発明の開示】
【発明が解決しようとする課題】
【０００８】
したがって、本発明の目的は、結晶欠陥が小さく、かつ表面粗さの特性の良好なチャンネルシリコン膜の形成方法を含むチャンネル膜を有する半導体装置の製造方法を提供することにある。
本発明の他の目的は、前記チャンネルシリコン膜を含むスタック型の半導体装置の形成方法を提供することにある。
【課題を解決するための手段】
【０００９】
前記の目的を達成するために、本発明の一態様によるチャンネル膜を有する半導体装置の製造方法は、単結晶シリコン基板上に、上部表面から延長して突出した部位を含む単結晶シリコン膜を形成する。前記単結晶シリコン膜の上部表面に犠牲膜を形成する。前記突出した部位の多結晶シリコン膜及び犠牲膜の一部が除去されるように前記単結晶シリコン膜及び犠牲膜を１次研磨して前記突出した部位の一部が残留する単結晶シリコン膜及び犠牲膜パターンを形成する。前記犠牲膜パターンを除去する。前記単結晶シリコン膜を研磨して前記突出した部位に残留する一部分を除去し、平坦なチャンネルシリコン膜を形成する。
【００１０】
前記単結晶シリコン膜を形成する前に、単結晶シリコン基板の表面を部分的に露出させる開口部を有する絶縁膜パターンを形成する工程、及び前記開口部の内部に単結晶シリコンパターンを形成する工程と、更に行うことができる。
【００１１】
前記単結晶シリコンパターンは、前記開口部の底面に露出された基板をシードに用いる選択的エピタキシャル成長工程を通じて形成されることが可能である。
前記第１単結晶シリコン膜を形成するために、前記絶縁膜パターン及び単結晶シリコンパターン上に非晶質シリコン膜を形成する工程、及び前記単結晶シリコンパターンをシードに用いて非晶質シリコン膜を結晶化して単結晶シリコンに相変化させる工程を行うことができる。
【００１２】
前記非晶質シリコン膜は、５００〜５０００Åの厚さに蒸着することができる。
前記相変化させる段階は、レーザビームを前記非晶質シリコン膜に照射することによって行うことができる。
前記犠牲膜は、１０〜１０００Åの厚さに形成することができる。
前記犠牲膜は、シリコン酸化物またはシリコン窒化物を含むことができる。
前記１次研磨は、前記犠牲膜に比べて前記単結晶シリコン膜の研磨率の高いスラリーを用いて行うことができる。
【００１３】
前記犠牲膜としてシリコン酸化物を形成する場合、前記１次研磨はシリカ研磨剤０．５〜２０重量％、アミン化合物０．００１〜１．０重量％、界面活性剤０．００１〜１．０重量％、及び余分の水を含み、ｐＨが８〜１２のスラリー組成物を用いることができる。
前記第２単結晶シリコン膜の突出部位が前記第１単結晶シリコン膜の最初突出の高さの５〜５０％が残るように前記第１研磨工程を行うことが望ましい。
【００１４】
前記チャンネルシリコン膜の上部表面の粗さ二乗平均平方根（Ｒｏｏｔ  Ｍｅａｎ  Ｓｑｕａｒｅ）が０．５〜５Åになるまで前記第２研磨工程を行うことができる。
前記犠牲膜パターンを除去する工程は、湿式エッチング工程を通じて行うことができる。
【００１５】
前記目的を達成するために本発明の一態様による半導体素子の製造方法として、まず、単結晶シリコン基板上に前記基板表面を部分的に露出させる開口部を有する絶縁膜パターンを形成する。前記開口部の内部を満たすように単結晶シリコンを成長させて前記開口部の内部に単結晶シリコンパターンを形成する。前記絶縁膜パターン及び単結晶パターン上に上部の表面から延長して突出した部位を含む単結晶シリコン膜を形成する。前記単結晶シリコン膜の上部表面に犠牲膜を形成する。前記突出した部位の単結晶シリコン膜及び犠牲膜の一部が除去されるように前記単結晶シリコン膜及び犠牲膜を１次研磨して前記突出した部位の一部が残留する単結晶シリコン膜及び犠牲膜パターンを形成する。前記犠牲膜を除去する。前記突出した部位の一部が残留する単結晶シリコン膜を研磨して平坦なチャンネルシリコン膜を形成する。その後、前記チャンネルシリコン膜上に上部トランジスタを形成する。
【００１６】
前記単結晶シリコン基板上に下部トランジスタを形成する段階を更に含むことができる。
前記１次研磨は、前記犠牲膜に比べて前記第１単結晶シリコン膜の研磨率の高いスラリーを用いて行うことができる。
【００１７】
前記第２単結晶シリコン膜の突出部位が前記第１単結晶シリコン膜の最初突出した部位の高さの５〜５０％が残るように前記第１研磨工程を行うことができる。
前記チャンネルシリコン膜の上部表面の粗さ二乗平均平方根が０．５〜５Åになるまで前記第２研磨工程を行うことができる。
【００１８】
前記の目的を達成するために本発明の一態様による半導体装置の製造方法として、表面から突出た部位を有する単結晶半導体層を半導体基板上に形成する。前記突出した部位の一部が除去されるように第１研磨工程を前記単結晶半導体層に行って前記突出した部位の一部が残留する単結晶半導体層を形成する。第１研磨工程と異なる第２研磨工程を行って前記残留する突出した部位を除去して均一の厚さを有する平坦な単結晶半導体層を形成する。
【００１９】
前記説明した方法によると、単結晶シリコン膜の研磨厚さが減少しつつも表面粗さの特性及び厚さの均一性の優秀なチャンネル膜を形成することができる。そのため、前記チャンネルシリコン膜上に形成されるトランジスタの特性を向上させることができるので、高性能を有するメモリ装置を製造することができる。
【発明を実施するための最良の形態】
【００２０】
以下、本発明の望ましい実施例を図面を参照して詳細に説明する。
（チャンネルシリコン膜の形成方法）
図１から図７は、本発明の一実施例によるチャンネルシリコン膜の形成方法を示す断面図である。
【００２１】
図１を参照すると、単結晶シリコンからなる基板上に層間絶縁膜１０２を形成する。層間絶縁膜１０２は、シリコン酸化物を化学気相蒸着法によって蒸着して形成することができる。層間絶縁膜１０２は、高密度プラズマ酸化膜またはＢＰＳＧ膜に形成することができる。
【００２２】
層間絶縁膜１０２の一部分をエッチングして基板１００の表面を露出する開口部１０４を形成する。ここで、前記開口部の底面には自然酸化膜を生成することができる。そのため、開口部１０４を形成した後でＨＦ溶液などを用いて基板１００の表面上に生成された自然酸化膜を除去する湿式表面処理工程を更に行うことができる。
【００２３】
図２を参照すると、開口部１０４の底面に露出する基板の表面をシードとする選択的エピタキシャル成長工程を通じて単結晶シリコンを成長させることで、開口部１０４の内部を満たすエピタキシャルパターン１０６を形成する。
【００２４】
具体的に、エピタキシャルパターン１０６を形成するとき、工程温度が約７５０℃未満であると成長が容易に行われなく、前記工程の温度が約１２５０℃を超過するとエピタキシャルパターン１０６の成長による工程制御が容易でない。したがって、エピタキシャルパターン１０６の形成工程は、約７５０℃〜１２５０℃の温度にて行うことが望ましく、約８００〜９００℃の温度にて行うことがより望ましい。
【００２５】
エピタキシャルパターン１０６を形成するための前記反応ガスは、シリコンソースガスを含む。前記シリコンソースガスの例としては、シリコンテトラクロライド（ＳｉＣｌ4）、シラン（ＳｉＨ4）、ジクロロシラン（ＳｉＨ2Ｃｌ2）、トリクロロ塩化シラン（ＳｉＨＣｌ3）などを挙げることができる。これらは、単独に用いることが望ましく、場合によっては二つ以上を混合して用いることができる。
【００２６】
その後、層間絶縁膜１０２及びエピタキシャル膜パターン１０６上に化学気相蒸着工程によって非晶質シリコン膜１０８を形成する。非晶質シリコン膜１０８を５００Å以下の厚さに形成する場合、後続工程によって形成されるチャンネルシリコン膜の厚さが薄い。また、非晶質シリコン膜１０８を５０００Å以上の厚さに形成する場合、後続工程によって形成されるチャンネルシリコン膜に欠陥が発生しやすい。そのため、非晶質シリコン膜１０８は、５００〜５０００Åの厚さに形成することが望ましい。しかし、形成しようとするチャンネルシリコン膜の厚さによって非晶質シリコン膜１０８の厚さが前記の範囲から外れてもよい。
【００２７】
図３を参照すると、非晶質シリコン膜１０８を相変化させることで第１単結晶シリコン膜１１０に転換する。具体的に、非晶質シリコン膜１０８にレーザビームを照射することで非晶質シリコン膜１０８を第１単結晶シリコン膜１１０に転換する。
【００２８】
即ち、前記レーザビームを照射して非晶質シリコン膜１０８を溶かすことによって非晶質シリコン膜１０８を固相から液相に変化させる。液相に変化した非晶質シリコン膜１０８にエピタキシャル膜パターン１０６の結晶構造である単結晶がシードとして作用し、その結果、非晶質シリコン膜１０８の結晶構造が単結晶に変換する。また、非晶質シリコン膜１０８の相変化と結晶構造が単結晶に変換する。また、非晶質シリコン膜１０８の相変化と結晶構造の変換は、数ナノ秒（ｎｓ）間進行するため、非晶質シリコン膜１８０が液相に変わっても周辺に流れる状況は発生しない。
【００２９】
なお、前記レーザビームの照射では、非晶質シリコン膜１０８を液相に相変化しなければならないので、非晶質シリコン膜１０８を溶かしうる温度で照射すべきである。そのため、非晶質シリコン膜１０８の溶融点である約１、４１０℃の温度で前記レーザビームを照射しなければならない。
【００３０】
また、前記レーザビームを照射するための部材としては、気体レーザの一種であるエキシマレーザーを例に挙げることができる。また、前記レーザビームを照射するための部材は、スキャンの可能な方式の構造を有することが望ましい。これは、短時間内に前記レーザビームの照射を達成するためである。
【００３１】
そして、前記レーザビームを照射するとき、単結晶シリコン基板１００を過熱することが望ましい。このように、単結晶シリコン基板１００を過熱することは、前記レーザビームを照射して非晶質シリコン膜１０８を相変化させるときに相変化の起こる部位における温度勾配を減少させるためである。具体的に、前記レーザビームを照射するとき、単結晶シリコン基板１００を約４００℃で過熱することができる。
【００３２】
このように、非晶質シリコン膜１０８にレーザビームを照射してそれの結晶構造を単結晶シリコンに変換させることで層間絶縁膜１０２及びエピタキシャルパターン膜１０６上に第１単結晶シリコン膜１１０が形成される。
【００３３】
しかし、相変化を通じて形成される第１単結晶シリコン膜１１０は、上部表面に突出した部位１１０ａを含む。具体的に、非晶質シリコン膜１０８がエピタキシャル膜パターン１０６の結晶構造である単結晶がシードとして作用して非晶質シリコン膜１０８の結晶構造が単結晶に変換するので、エピタキシャルパターン１０６の形成されている部位を中心に先に結晶化が行われるようになる。そのため、エピタキシャルパターン１０６間の部位には粒界が多く重なることによって表面の突出した形状を有するようになる。
【００３４】
このように、第１単結晶シリコン膜１１０は、表面の突出した形状を有するので、それの上部に半導体単位素子をすぐ形成することができない。そのため、第１単結晶シリコン膜１１０の表面を平坦化する後続過程が要求される。
【００３５】
図４を参照すると、第１単結晶シリコン膜１１０上に犠牲膜１１２を形成する。犠牲膜１１２は、後続研磨工程時に研磨阻止膜として用いられる。犠牲膜１１２は、第１単結晶シリコン膜１１０の表面プロファイルに沿って形成される。即ち、犠牲膜１１２は、第１単結晶シリコン膜１１０の表面上に均一の厚さに形成され、前記突出部位間のギャップ部位が埋め立てきれないように形成される。
【００３６】
犠牲膜１１２が１０Åより薄く形成されると、後続の研磨工程時に研磨阻止膜としての機能を果たしにくく、犠牲膜１１２が１０００Åより厚く形成されると、前記突出した部位の第１単結晶シリコン膜１１０の研磨速度が非常に遅くなるおそれがある。そのため、犠牲膜１１２は１０〜１０００Åの厚さに形成されることが望ましい。
【００３７】
犠牲膜１１２は、単結晶シリコンに対して高い研磨選択比を有する物質を用いて形成する。したがって、研磨工程時に犠牲膜１１２に比べて前記単結晶シリコンが更に速く研磨されるようにする。具体的に、犠牲膜１１２はシリコン酸化物またはシリコン窒化物を蒸着して形成することができる。
【００３８】
図５を参照すると、第１単結晶シリコン膜１１０の突出した部位及び犠牲膜の一部が除去されるように、第１単結晶シリコン膜１１０及び犠牲膜１１２を１次化学機械的研磨することで、第２単結晶シリコン膜１１４及び犠牲膜パターン１１２ａを形成する。
【００３９】
前記１次研磨工程を通じて第１単結晶シリコン膜１１０の突出した部位が主に除去されなければならない。そのため、前記１次研磨工程は犠牲膜１１２に比べて第１単結晶シリコン膜１１０の研磨率の高いスラリーを用いて工程を行わなければならない。
【００４０】
例えば、犠牲膜１１２がシリコン酸化物で形成された場合には、前記１次研磨工程時にシリカ研磨剤０．５〜２０重量％、アミン化合物０．００１〜１．０重量％、界面活性剤０．００１〜１．０重量％、及び余分の水を含み、ｐＨが８〜１２のスラリー組成物を用いることが望ましい。
【００４１】
具体的に、第１単結晶シリコン膜１１０の突出した表面部位には犠牲膜１１２が相対的に狭い部位に形成されている。また、研磨工程時に突出した部位に加えられる圧力が突出していない部位に加えられる圧力より更に大きい。そのため、第１単結晶シリコン膜１１０の突出した表面上に形成された犠牲膜１１２は前記第１次研磨工程中に容易に除去することができる。したがって、第１単結晶シリコン膜１１０の突出部位の多くが除去されるのである。
【００４２】
反面、第１単結晶シリコン膜１１０で突出されない部位は、犠牲膜１１２が相対的に広く形成されており、研磨時の圧力も相対的に小さい。そのため、第１単結晶シリコン膜１１０で突出しない部位に形成された犠牲膜１１２は、前記研磨工程の遂行中にほぼ除去されない。これによって、第１単結晶シリコン膜１１０で突出しない部位は、犠牲膜１１２によって覆われるようになってほぼ研磨されないようになる。
【００４３】
第１単結晶シリコン膜１１０の突出部位が第１単結晶シリコン膜１１０の最初の突出部位の高さの５％より低くなるように過度に前記１次工程を行うと、第１単結晶シリコン膜１１０の突出していない部位も一部除去される可能性がある。したがって、後続工程を行っても単結晶シリコン膜の表面の均一度が低くなり、不必要に単結晶シリコン膜が消耗されるおそれがある。
【００４４】
また、第１単結晶シリコン膜１１０の突出部位が第１単結晶シリコン膜１１０の最初突出部位の高さの５０％より高く残るように前記１次研磨工程を行うと、前記１次研磨工程の後にも前記突出した部位と突出しない部位との段差が多少大きくて、後続工程を行っても単結晶シリコン膜の表面の均一度が悪くなるおそれがある。したがって、前記第１次研磨工程は、第２単結晶シリコン膜１１４の突出部位１１４ａが第１単結晶シリコン膜１１０の最初突出部位１１０ａの高さの５〜５０％程度になるように行うことが望ましい。ここで、前記突出部位の高さは、第１単結晶シリコン膜１１０の突出していない平坦な上部面から突出部位の上部面までの高さを示す。
【００４５】
このように、前記１次研磨工程を通じて第１単結晶シリコン膜１１０の突出した部位が主に除去されるので、第２単結晶シリコン膜１１４の上部表面は第１単結晶シリコン膜１１０の上部面に比べて非常に平坦である。また、第１単結晶シリコン膜１１０から突出した部位が主に除去されるので、犠牲膜１１２を形成されない状態のまま研磨工程を行って平坦化工程を行う場合に比べて残っている第２単結晶シリコン膜１１４の厚さが非常に厚い。
【００４６】
図６を参照すると、第１研磨工程の後に残っている犠牲膜パターン１１２ａを除去する。
犠牲膜パターン１１２ａを除去するとき、第２単結晶シリコン膜１１４の表面損傷を最小化しなければならない。しかし、プラズマを用いる乾式エッチング工程を行って犠牲膜パターン１１２ａを除去する場合、第２単結晶シリコン膜１１４の表面にアタックが加えられる可能性がある。そのため、犠牲膜パターン１１２ａの除去は、湿式エッチング工程を通じて行うことが望ましい。一例として、犠牲膜パターン１１２ａがシリコン窒化物で形成された場合、リン酸を含むエッチング液で除去することができ、犠牲膜パターン１１２ａがシリコン酸化物で形成された場合、ＬＡＬエッチング液で除去することができる。
【００４７】
犠牲膜パターン１１２ａを除去すると、第１単結晶シリコン膜１１０に比べて突出部位の高さが非常に低くなった第２単結晶シリコン膜１１４が露出される。
【００４８】
図７を参照すると、第２単結晶シリコン膜１１４の表面を２次化学機械的研磨して平坦な上部面を有するチャンネルシリコン膜１１６を形成する。
前記第２次化学機械的研磨工程は、チャンネルシリコン膜１１６の表面粗さの二乗平均平方根が０．５〜５Åになるまで行われる。望ましくは、前記第２次化学的機械的研磨工程は、チャンネルシリコン膜１１６の表面粗さの二乗平均平方根の値が約０．５〜２Åになるまで行うことができる。
【００４９】
従来の方法では、第１単結晶シリコン膜１１０を形成した後、単に１回の化学機械的研磨工程を行って平坦なチャンネルシリコン膜を形成した。しかし、この場合には、第１単結晶シリコン膜１１０の突出した部位が完全に除去されるようにするために、第１単結晶シリコン膜１１０の突出しない部位も相当厚さで除去しなければならない。前記のように、化学機械的研磨工程時に第１単結晶シリコン膜１１０の除去量が非常に増加するため、前記チャンネルシリコン膜を形成するためには、第１単結晶シリコン膜１１０の厚さを非常に厚く形成しなければならない。しかし、第１単結晶シリコン膜１１０の厚さを増加させる場合、第１単結晶シリコン膜１１０に欠陥が増加するようになり、前記チャンネルシリコン膜に形成される半導体素子（即ち、ＭＯＳトランジスタ）の特性が劣化するようになる。
【００５０】
一方、従来の方法においては、突出した部位１１０ａを除去するために前記化学機械的研磨工程で研磨される厚さが増加することによって完成したチャンネルシリコン膜の厚さが非常に低くなる。前記チャンネルシリコン膜の厚さが低くなることによって前記チャンネルシリコン膜に形成されるトランジスタのオン電流が減少する問題が発生する。これに対しては後述する比較実験１を通じてわかる。
【００５１】
しかし、本実施例の方法によると、最初に形成された第１単結晶シリコン膜１１０の表面に除去量を減少させかつ突出しない部位を除去しないで平坦な上部面を有するチャンネルシリコン膜１１６を形成することができる。即ち、研磨によって除去される単結晶シリコン膜の厚さが減少するため、チャンネルシリコン膜１１６を形成するために最初に形成すべき第１単結晶シリコン膜１１０の厚さを減少させることができる。また、第１単結晶シリコン膜１１０の厚さが減少することによってチャンネルシリコン膜１１６の欠陥を減少させることができる。
【００５２】
（スタック型メモリ素子の製造方法）
図８から図１４は、本発明の一実施例によるスタック型メモリ素子の製造方法を説明するための断面図である。
図８を参照すると、単結晶シリコン基板２００上にシャロートレンチ素子分離工程を行い阻止分離膜２０２を形成する。前記工程によって下部のアクティブ領域が定義される。
【００５３】
前記下部アクティブ領域に該当する単結晶シリコン基板２００上に第１ゲート酸化膜２０４、第１ゲート電極２０６を含むゲート構造物２０８及び第１不純物領域２１０を形成する。その結果、単結晶シリコン基板２００上にはスイッチング素子である第１トランジスタが形成される。
【００５４】
具体的に、単結晶シリコン基板２００を酸化させることでシリコン酸化物からなる第１ゲート酸化膜２０４を形成する。第１ゲート酸化膜２０４上に第１導電膜（図示せず）を形成し、これをパターニングして第１ゲート電極２０６を形成する。前記第１導電膜をパターニングするために前記第１導電膜上に第１ハードマスクパターンを形成する工程を更に含むことができる。前記第１導電膜はＮ型不純物がドープされたポリシリコン物質で形成することができる。
【００５５】
第１ゲート電極２０６の両側に第１スペーサ２１２を形成する。第１スペーサ２１２、第１ゲート電極２０６の上部面及び単結晶シリコン基板２００上には後続工程でエッチング阻止膜として用いるための窒化膜ライナー（図示せず）を形成する。
【００５６】
第１ゲート電極２０６の両側の基板の下に不純物を注入した後、熱処理することでソース／ドレインに提供される第１不純物領域２１０を形成する。前記第１トランジスタがＮ型トランジスタである場合、不純物としてリン（Ｐ）または砒素（Ａｓ）を用いる。
【００５７】
図９を参照すると、単結晶シリコン基板２００上に前記第１トランジスタを埋没する第１層間絶縁膜２１４を形成する。具体的に、前記第１トランジスタを埋立てるようにシリコン酸化物のような絶縁物質を形成した後、その上部面が平坦になるよう前記絶縁物質の表面を研磨することで形成することができる。
【００５８】
第１層間絶縁膜２１４を部分的にエッチングして前記単結晶シリコン基板の表面を露出させる第１開口部２１６を形成する。具体的に、第１開口部２１６の底面には一部の第１不純物領域２１０が露出される。
【００５９】
その後、図４及び図５を参照して説明した工程に同一に行うことによって図１０に示した構造を形成する。
図１０を参照してより詳細に説明すると、第１開口部２１６内部を満たす第１エピタキシャルパターン２１８を形成する。第１エピタキシャル膜パターン２１８及び第１層間絶縁膜２１４上に非晶質シリコン膜（図示せず）を形成する。前記非晶質シリコン膜をレーザビームを用いて単結晶シリコンで相変化することで、表面に突出部位２２０ａを有する第１単結晶シリコン膜２２０を形成する。その後、第１単結晶シリコン膜２２０上に研磨素子膜として用いられる犠牲膜２２２を形成する。
【００６０】
図１１を参照すると、第１単結晶シリコン膜２２０の突出された部位２２０ａ及び犠牲膜２２２の一部が除去されるよう、第１単結晶シリコン膜２２０及び犠牲膜２２２を１次化学機械的研磨することで、突出した部位２２０ａの一部が残留する第２単結晶シリコン膜２２４及び犠牲膜パターン２２２ａを形成する。
【００６１】
前記第１研磨工程を通じて第１単結晶シリコン膜２２０の突出した部位２２０ａを主に除去しなければならない。そのため、前記１次研磨工程は前記犠牲膜に比べて第１単結晶シリコン膜２２０の研磨率の高いスラリーを用いて工程を行わなければならない。
【００６２】
例えば、犠牲パターン２２２ａがシリコン酸化物で形成された場合には前記１次研磨工程時にシリカ研磨剤０．５〜２０重量％、アミン化合物０．００１〜１．０重量％、界面活性剤０．００１〜１．０重量％、及び余分の水を含み、ｐＨが８〜１２のセリアスラリー組成物を用いることが望ましい。
【００６３】
前記１次研磨工程は、第２単結晶シリコン膜２２４の突出部位が第１単結晶シリコン膜２２０の最初突出部位の高さの５〜５０％程度になるように行うことが望ましい。
【００６４】
図１２を参照すると、犠牲膜パターン２２２ａを除去する。犠牲膜パターン２２２ａの除去は、湿式エッチング工程を通じて行うことが望ましい。その後、第２単結晶シリコン膜２２４の表面を２次化学機械的研磨して平坦な上部面を有するチャンネルシリコン膜２２６を形成する。
【００６５】
前記第２次化学機械的研磨工程は、チャンネルシリコン膜２２６の表面粗さの二乗平均平方根が０．５〜５Åになるまで行われる。望ましくは、前記２次化学的機械的研磨工程はチャンネルシリコン膜２２６の表面粗さの二乗平均平方根が約０．５〜２Åになるまで行うことができる。
【００６６】
図１３を参照すると、チャンネルシリコン膜２２６上に第２ハードマスクパターン（図示せず）を形成する。前記第２ハードマスクパターンは、パッド酸化膜パターン及びシリコン窒化膜パターンの積層された形状を有することができる。前記第２ハードマスクパターンは、チャンネルシリコン膜２２６で上部アクティブ領域になる部位をマスキングするように形成される。  
【００６７】
前記第２ハードマスクパターンをエッチングマスクに用いてチャンネルシリコン膜２２６を異方性エッチングすることによってチャンネルシリコン膜パターン２２６ａを形成する。
【００６８】
チャンネルシリコン膜パターン２２６ａ上に第２トランジスタを形成する。具体的に、チャンネルシリコン膜パターン２２６ａ上に第２ゲート酸化膜２３０を形成する。また、前記第２ゲート酸化膜上に第２導電膜（図示せず）を形成し、前記第２導電膜をパターニングすることで第２ゲート電極２３２を形成する。前記第２ゲート電極の両側に露出されたチャンネルシリコン膜２２６ａに不純物を注入することでソース／ドレインに提供される第２不純物領域２３４を形成する。前記第２トランジスタは、前記第１トランジスタとは異なる導電型を有することができる。例えば、前記第２トランジスタがＰ型トランジスタである場合、第２不純物領域２３４を形成するための不純物としてホウ素（Ｂ）を用いる。
【００６９】
チャンネルシリコン膜パターン２２６ａ上に前記第２トランジスタを埋立てる第２層間絶縁膜２３６を形成する。
【００７０】
図１４を参照すると、第２層間絶縁膜２３６に第３ハードマスクパターン（図示せず）を形成する。前記第３ハードマスクパターンは、単結晶シリコン基板２００を露出させるコンタクトホールを形成するためのエッチングマスクとして用いられる。
【００７１】
前記ハードマスクパターンをエッチングマスクに用いて第２層間絶縁膜２３６、チャンネルシリコン膜２２６ａ及びエピタキシャル膜パターン（図示せず）を順次エッチングすることでコンタクトホール２３８を形成する。コンタクトホール２３８の側面にはチャンネルシリコン膜パターン２２６ａの側壁が露出されており、コンタクトホール２３８の底面には単結晶シリコン基板２００が露出されている。
【００７２】
コンタクトホール２３８の内部に導電物質を満たしてコンタクト２４０を形成する。コンタクト２４０は、前記第１トランジスタの一部の第１不純物領域２１０と前記第２トランジスタの一部の第２不純物領域２３４を互いに電気的に接続させる役割を果たす。
【００７３】
また、示していないが、前記第２トランジスタの第２不純物領域のみを電気的に接続する第２コンタクトホールを更に含むことができる。
前述した方法を通じて２層に積層された構造のトランジスタを形成することができる。本実施例では、単にトランジスタを形成する方法及びこれを電気的に接続させる方法について説明したが、これを応用して半導体メモリ素子を形成することができる。特に、本実施例による方法は、単位セル内に６つのトランジスタを含むＳＲＡＭ装置を形成するときに積極的に適用することができる。
【００７４】
また、説明していないが、前記第２層間絶縁膜上に図９から図１２で説明した工程を同一に行うことによって、前記第２層間絶縁膜上に平坦な上部面を有する第２チャンネルシリコン膜を更に形成することができる。これによって３層またはその以上に積層されたチャンネルシリコンパターンを含む半導体素子を形成することができる。
【００７５】
（チャンネル膜の厚さによるトランジスタの電流測定）
（実験例１）
基板上に２９．５ｎｍの厚さを有するチャンネルシリコン膜を形成し、前記シリコン膜上に第１トランジスタを形成した。
【００７６】
（実験例２）
基板上に２５．９ｎｍの厚さを有するチャンネルシリコン膜を形成し、前記チャンネルシリコン膜上に第２トランジスタを形成した。
【００７７】
（実験例３）
基板上に１９．６ｎｍの厚さを有するチャンネルシリコン膜を形成し、前記チャンネルシリコン膜上に第３トランジスタを形成した。
【００７８】
（実験例４）
基板上に１６．３ｎｍの厚さを有するチャンネルシリコン膜を形成し、前記チャンネルシリコン膜上に第４トランジスタを形成した。
【００７９】
（比較実験１）
実験例１から４に開示されている第１から第４トランジスタでターンオン状態の電流を測定して表１に示した。
【００８０】
【表１】
2008166802.tif 000003
【００８１】
表１に示したように、チャンネルシリコン膜の厚さが約２０ｎｍ以下になる場合、前記チャンネルシリコン膜上に形成されるトランジスタのオン状態の電流が非常に減少する。これによって、前記チャンネルシリコン膜に形成されるトランジスタの動作速度が減少して、スタック型半導体装置の動作特性が劣化することがわかる。
【００８２】
（チャンネルシリコン膜の研磨量測定）
（実施例１）
図１から図３を参照して説明したことと類似の方法を行って基板上に第１単結晶シリコン膜を形成した。前記第１単結晶シリコン膜で突出しない部位は約５１６Åの厚さを有し、粗さの二乗平均平方根は約２４０Åであった。その後、実施例１の図４から図７で説明したような方法で前記第１単結晶シリコン膜を平坦化することによって二乗平均平方根（以下、ＲＭＳ）が５Åであるチャンネルシリコン膜を形成した。
【００８３】
（比較例１）
実施例１の図１から図３を参照して説明したような方法を行って基板上に第１単結晶シリコン膜を形成した。前記第１単結晶シリコン膜で突出しない部位は約５１６Åの厚さを有し、粗さの二乗平均平方根は約２４０Åであった。その後、前記第１単結晶シリコン膜に化学機械的研磨工程を行うことで、ＲＭＳが５Åであるチャンネルシリコン膜を形成した。即ち、比較例１の方法では、実施例１とは違って１回の化学機械的研磨工程のみを行い、犠牲膜を形成しなかった。
【００８４】
（比較例２）
実施例１の図１から図３に説明したような方法を行って基板上に第１単結晶シリコン膜を形成した。前記第１単結晶シリコン膜で突出しない部位は、約５１６Åの厚さを有し、粗さの二乗平均平方根は約２４０Åであった。その後、前記第１単結晶シリコン膜に化学機械的研磨工程を行うことでＲＭＳが９Åであるチャンネルシリコン膜を形成した。即ち、比較例２の方法では、実施例１とは異なって１回の化学機械的研磨工程のみを行い、犠牲膜を形成しなかった。
【００８５】
（比較実験２）
実施例１及び比較例１、２の方法によって基板上に形成されたチャンネルシリコン膜の厚さ、第１単結晶シリコン膜の研磨厚さを測定した。
【００８６】
また、実施例１及び比較例１、２の方法によって基板上に形成されたチャンネルシリコン膜において、基板の各領域別にチャンネルシリコン膜の厚さ範囲（ｔｈｉｃｋｎｅｓｓ  ｒａｎｇｅ）を測定した。ここで、前記各領域別にチャンネルシリコン膜の厚さの範囲は最も厚い部位の厚さと最も薄い厚さとの差を示す。
【００８７】
【表２】
2008166802.tif 000004
【００８８】
表２に示したように、実施例１によるとＲＭＳが５Åであるチャンネルシリコン膜を得るために前記第１単結晶シリコン膜を約１４６Åを研磨した。反面、比較例１によると、ＲＭＳが５Åであるチャンネルシリコン膜を取得するために前記第１単結晶シリコン膜を約１９８Åを研磨した。
【００８９】
即ち、実施例１の方法によってＲＭＳが５Åであるチャンネルシリコン膜を形成する場合、比較例１による従来の方法に比べて第１単結晶シリコン膜の研磨厚さを約５０Å減少させることができる。そのため、比較例１によって形成されたチャンネルシリコン膜より実施例１のチャンネルシリコン膜が約５０Å更に厚い。
【００９０】
また、比較例２によると、実施例１と類似な研磨厚さに前記第１単結晶シリコン膜を研磨する場合、チャンネルシリコン膜のＲＭＳが９Åである。
【００９１】
前記比較実験結果で示されるように、実施例１の方法によると、研磨厚さを減少しつつも平坦な上部面を有するチャンネルシリコン膜を形成することができる。そのため、前記チャンネルシリコン膜を十分厚く形成することができ、これによってスタック型半導体装置の動作特性を向上させることができる。
【００９２】
なお、実施例１によって形成されたチャンネルシリコン膜の基板位置別厚さの範囲は２９Åであり、比較例１によるとチャンネルシリコン膜の基板位置別厚さの範囲は４０Åであった。このように、実施例１の方法によって形成されたチャンネルシリコン膜は比較例１の方法によって形成されたチャンネルシリコン膜に比べて基板の領域別に厚さの差が大きく発生しなく、基板の全領域で非常に均一な厚さを有することがわかる。
【００９３】
前述したような本発明の実施例によると、単結晶シリコン膜のシリコン膜の研磨厚さが減少しつつも表面粗さの特性および厚さ均一性の優秀なチャンネルシリコン膜を形成することができる。そのため、前記チャンネルシリコン膜上に形成されるトランジスタの特性を向上させることができ、これによって高性能を有するスタック型メモリ装置を製造することができる。
【００９４】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００９５】
【図１】本発明の一実施例によるチャンネル膜を有する半導体装置の製造方法において、チャンネルシリコン膜の形成方法を示す断面図である。
【図２】本発明の一実施例によるチャンネル膜を有する半導体装置の製造方法において、チャンネルシリコン膜の形成方法を示す断面図である。
【図３】本発明の一実施例によるチャンネル膜を有する半導体装置の製造方法において、チャンネルシリコン膜の形成方法を示す断面図である。
【図４】本発明の一実施例によるチャンネル膜を有する半導体装置の製造方法において、チャンネルシリコン膜の形成方法を示す断面図である。
【図５】本発明の一実施例によるチャンネル膜を有する半導体装置の製造方法において、チャンネルシリコン膜の形成方法を示す断面図である。
【図６】本発明の一実施例によるチャンネル膜を有する半導体装置の製造方法において、チャンネルシリコン膜の形成方法を示す断面図である。
【図７】本発明の一実施例によるチャンネル膜を有する半導体装置の製造方法において、チャンネルシリコン膜の形成方法を示す断面図である。
【図８】本発明の一実施例による半導体素子の製造方法を説明するための断面図である。
【図９】本発明の一実施例による半導体素子の製造方法を説明するための断面図である。
【図１０】本発明の一実施例による半導体素子の製造方法を説明するための断面図である。
【図１１】本発明の一実施例による半導体素子の製造方法を説明するための断面図である。
【図１２】本発明の一実施例による半導体素子の製造方法を説明するための断面図である。
【図１３】本発明の一実施例による半導体素子の製造方法を説明するための断面図である。
【図１４】本発明の一実施例による半導体素子の製造方法を説明するための断面図である。
【符号の説明】
【００９６】
１００：基板、１０２：層間絶縁膜、１０４：開口部、１０６：エピタキシャル膜パターン、１０８：非晶質シリコン膜、１１０：第１単結晶シリコン膜、１１２：犠牲膜、１１４：第２単結晶シリコン膜
【図１】
2008166802.tif 000005
【図２】
2008166802.tif 000006
【図３】
2008166802.tif 000007
【図４】
2008166802.tif 000008
【図５】
2008166802.tif 000009
【図６】
2008166802.tif 000010
【図７】
2008166802.tif 000011
【図８】
2008166802.tif 000012
【図９】
2008166802.tif 000013
【図１０】
2008166802.tif 000014
【図１１】
2008166802.tif 000015
【図１２】
2008166802.tif 000016
【図１３】
2008166802.tif 000017
【図１４】
2008166802.tif 000018